표 1 에 나타낸 바 와 같이 방향 족 비닐 화합물 과 공액 디 엔 화합물 의 공중 합체 로서 , 상기 공액 디 엔 화합물 유래 의 비닐 구조 가 상기 공액 디 엔 화합물 유래 의 구조 단위 중 의 10 ~ 60 질량 % 인 전 고체 전지용 바인더 를 사용 하 여 얻 어 지 는 고체 전해질 층 은 , 도막 의 외관 및 시트 의 유연 성 이 양호 하 고 , 또한 프레스 시 의 오염 이 없 으며 , 나아가 바인더 를 이용 하 여 얻 어 지 는 전 고체 전지 의 저항 값 은 낮 은 것 이 었 다 .